Film multicouche comprenant : une couche adhésive comprenant un élastomère polyuréthane thermoplastique choisi parmi les élastomères polyuréthane thermoplastique à base de polyéther, les élastomères thermoplastiques à base de polycarbonate, et leurs mélanges ; une couche barrière liée à la couche adhésive, ladite couche barrière comprenant un élastomère polyester thermoplastique. Film selon la revendication 1, caractérisé en ce que l’élastomère polyuréthane thermoplastique est le produit de réaction d’au moins un polyol, un polyisocyanate, et éventuellement un allongeur de chaîne. Film multicouche selon la revendication 2, caractérisé en ce que le polyisocyanate est choisi parmi les diisocyanates, de préférence choisi dans le groupe constitué de l’isophorone diisocyanate (IPDI), de l’hexaméthylène diisocyanate (HDI), de l’heptane diisocyanate, de l’octane diisocyanate, du nonane diisocyanate, du décane diisocyanate, de l’undécane diisocyanate, du dodécane diisocyanate, du 2,4’-méthylènebis(cyclohexylisocyanate) (2,4’-H6MDI), du 4,4’-méthylènebis(cyclohexylisocyanate) (4,4’-H6MDI), du norbornane diisocyanate, du norbornène diisocyanate, du 1,4-cyclohexane diisocyanate (CHDI), du méthylcyclohexane diisocyanate, de l’éthylcyclohexane diisocyanate, du propylcyclohexane diisocyanate, du méthyldiéthylcyclohexane diisocyanate, du cyclohexane diméthylène diisocyanate, du 1,5-diisocyanato-2-méthylpentane (MPDI), du 1,6-diisocyanato-2,4,4-triméthylhexane, du 1,6-diisocyanato-2,2,4-triméthylhexane (TMDI), du 4-isocyanatométhyl-1,8-octane diisocyanate (TIN), du (2,5)-bis(isocyanatométhyl)bicyclo[2.2.1]heptane (2,5-NBDI), du (2,6)-bis(isocyanatométhyl)bicyclo[2.2.1]heptane (2,6-NBDI), du bis(isocyanatomethyl)cyclohexane (H6-XDI) (en particulier le 1,3-bis(isocyanatomethyl)cyclohexane (1,3-H6-XDI)), du xylylène-diisocyanate (XDI) (en particulier le m-xylylène diisocyanate (m-XDI)), du toluène diisocyanate (en particulier le 2,4-toluène diisocyanate (2,4-TDI) et/ou le 2,6-toluène diisocyanate (2,6-TDI)), du diphénylméthane diisocyanate (en particulier le 4,4'-diphénylméthane diisocyanate (4,4’-MDI) et/ou le 2,4'-diphénylméthane diisocyanate (2,4’-MDI)), du tétraméthylxylylène diisocyanate (TMXDI) (en particulier le tétraméthyl m-xylylène diisocyanate), et de leurs mélanges ; le polyisocyanate étant de préférence choisi parmi le toluène diisocyanate (en particulier le 2,4-toluène diisocyanate (2,4-TDI) et/ou le 2,6-toluène diisocyanate (2,6-TDI)), le diphénylméthane diisocyanate (en particulier le 4,4'-diphénylméthane diisocyanate (4,4’-MDI) et/ou le 2,4'-diphénylméthane diisocyanate (2,4’-MDI)), et leurs mélanges. Film multicouche selon l’une quelconque des revendications 2 à 3, caractérisé en ce que le polyol est choisi parmi les polyéther polyols, et de préférence encore parmi les polyoxyalkylène-polyol, dont la partie alkylène, linéaire ou ramifiée, comprend de 2 à 4 atomes de carbone. Film multicouche selon l’une quelconque des revendications 1 à 4, caractérisé en ce que l’élastomère polyuréthane thermoplastique est un élastomère polyuréthane thermoplastique à base de polyéther, de préférence obtenu à partir d’au moins un polyisocyanate aromatique, d’au moins un polyéther polyol choisi parmi les polyoxyalkylène diols ou triols, et éventuellement d’au moins un diol comme allongeur de chaîne. Film multicouche selon l’une quelconque des revendications 1 à 5, caractérisé en ce que l’élastomère polyuréthane thermoplastique a une dureté shore A allant de 30 à 100, de préférence de 50 à 95, et encore plus préférentiellement de 70 à 95. Film multicouche selon l’une quelconque des revendications 1 à 6, caractérisé en ce que l’élastomère polyuréthane thermoplastique a une dureté shore D allant de 5 à 60, de préférence de 10 à 50, et encore plus préférentiellement de 20 à 46. Film multicouche selon l’une quelconque des revendications 1 à 7, caractérisé en ce que la couche adhésive comprend plus de 90% en poids d’élastomère polyuréthane thermoplastique, préférentiellement plus de 95% en poids, et encore plus avantageusement plus de 99% en poids par rapport au poids total de ladite couche adhésive. Film multicouche selon l’une quelconque des revendications 1 à 8, caractérisé en ce que l’élastomère polyester thermoplastique est de type polyester-polyester ou polyester-polyéther ou polyester-polyester/polyéther, de préférence c’est un élastomère polyester-polyéther thermoplastique. Film multicouche selon l’une quelconque des revendications 1 à 9, caractérisé en ce que le segment dur de l’élastomère polyester thermoplastique comprend un polyester choisi parmi le polybutylène téréphtalate, le polyéthylène téréphtalate et le polytriméthylène téréphtalate, et plus préférentiellement le polybutylène téréphtalate. Film multicouche selon l’une quelconque des revendications 1 à 10, caractérisé en ce que le segment mou de l’élastomère polyester thermoplastique comprend un polyéther aliphatique et/ou un polyester aliphatique, de préférence un polyéther aliphatique. Film multicouche selon la revendication 11, caractérisé en ce que : le polyéther aliphatique est un poly(éthylène oxide) glycol, un poly(propylène oxide) glycol, un poly(tétraméthylène oxide) glycol, poly(hexaméthylène glycol), un copolymère d’éthylène oxide et de propylène oxide, ou un copolymère glycol d’éthylène oxide et de tétrahydrofurane ; le polyester aliphatique est un poly(ε-caprolactone), un polyénanthractone, un polycaprolactone, un polybutylène adipate, ou un polyéthylène adipate. Film multicouche selon l’une quelconque des revendications 1 à 12, caractérisé en ce que l’élastomère polyester thermoplastique a une dureté shore D allant de 30 à 80, de préférence de 40 à 70, et encore plus préférentiellement de 40 à 60. Film multicouche selon l’une quelconque des revendications 1 à 13, caractérisé en ce que la couche barrière comprend plus de 95% en poids d’élastomère polyester thermoplastique, préférentiellement plus de 98% en poids, et encore plus avantageusement plus de 99% en poids, et encore plus préférentiellement plus de 99,9% en poids par rapport au poids total de ladite couche barrière. Film multicouche selon l’une quelconque des revendications 1 à 14, caractérisé en ce que l’épaisseur total dudit film multicouche va de 6 à 80 μm, de préférence de 10 à 60 μm. Procédé de préparation d’un film multicouche tel que défini selon l’une quelconque des revendications 1 à 15, caractérisé en ce qu’il comprend une étape de co-extrusion, tel que par exemple une coextrusion-gonflage, ou une coextrusion en filière plate. Utilisation du film multicouche tel que défini selon l’une quelconque des revendications 1 à 15, pour la préparation de laminé. Utilisation du film multicouche tel que défini selon l’une quelconque des revendications 1 à 15, pour dans le domaine des emballages, pour le collage/la préparation de pièces.